"緑泥岩粉粒体を放射能汚染物に接触せしめて、放射性成分を吸着除去することを特徴とする放射能汚染物の除染方法。緑泥岩粉粒体の平均粒径が50~5,000μmであることを特徴とする請求項1に記載の放射能汚染物の除染方法。緑泥岩粉粒体が、緑泥岩を300~500°Cで仮焼してなる仮焼緑泥岩粉粒体であることを特徴とする請求項1又は2に記載の放射能汚染物の除染方法。処理対象物の放射能汚染物が、溶液又は固液混合スラリーであることを特徴とする請求項1~3のいずれか1項に記載の放射能汚染物の除染方法。処理対象物の放射能汚染物が、穀物、野菜、果実等の農作物、魚介類、農耕地土壌、道路表土、運動場表土、建造物等の放射能汚染物あるいは湖水、池水、河川水、海水等の放射能汚染水であることを特徴とする請求項1~4のいずれか1項に記載の放射能汚染物の除染方法。緑泥岩粉粒体が、緑泥片岩又は緑泥頁岩の粉粒体であることを特徴とする請求項1~5のいずれか1項に記載の放射能汚染物の除染方法。しかし、従来の技術では上記半減期の長いセシウムやストロンチウム等の放射性成分を低コストで吸着除去する方法が提供されていない。したがって、本願発明は半減期の長い放射性成分を低コストで吸着除去する除染技術を提供する。すなわち、本願発明は下記構成の放射能汚染物の処理方法である。1緑泥岩粉粒体を放射能汚染物に接触せしめて、放射性成分を吸着除去することを特徴とする放射能汚染物の除染方法。2緑泥岩粉粒体の平均粒径が50~5,000μmであることを特徴とする1に記載の放射能汚染物の除染方法。なお、実験の結果では、特に平均粒径30~50μmのものが好適であった。3緑泥岩粉粒体が、緑泥岩を300~500°Cで仮焼してなる仮焼緑泥岩粉粒体であることを特徴とする1又は2に記載の放射能汚染物の除染方法。4処理対象物の放射能汚染物が、溶液又は固液混合スラリーであることを特徴とする1~3のいずれか1項に記載の放射能汚染物の除染方法。5処理対象物の放射能汚染物が、穀物、野菜、果実等の農作物、魚介類、農耕地土壌、道路表土、運動場表土、建造物等の放射能汚染物あるいは湖水、池水、河川水、海水等の放射能汚染水であることを特徴とする1~4のいずれか1項に記載の放射能汚染物の除染方法。6緑泥岩粉粒体が、緑泥片岩又は緑泥頁岩の粉粒体であることを特徴とする1~5のいずれか1項に記載の放射能汚染物の除染方法。本願発明によれば、放射能汚染物から放射性成分を高効率で、容易な手段でかつ低コストで吸着除去することができる。本願発明者の実験によれば、放射性セシウムで汚染された土壌を水洗して得られた放射能汚染水に本願発明の緑泥岩粉粒体を混合し、吸着除去したところ、80以上の放射能除染ができた。本願発明の実施の形態について説明する。まず、本発明に用いる緑泥岩は、例えば比重が3.03であり、多数の微細孔を有するものである。そして緑泥岩は、片岩あるいは頁岩であるものでもよい。また、緑泥岩は変成岩であって、雲母系鉱物黒雲母が変成作用を受けて粘土化した緑泥岩クロライトを主要構成鉱物としており、例えば成分組成がSiO2:64.5、Al2O3:18.4、Fe2O3:4.7、CaO:2.9、K2O;0.3、MgO;1.0、MnO2;0.1、Ig.Loss:7.0である。本願発明においては、特に緑泥岩の頁岩が好ましいものである。緑泥岩を破砕して粉粒体とするには、例えば、衝撃型粉砕機や摩砕型粉末機等を用いてもよく、そして複数の粉砕機を用いて段階的に粒度を細かくしてもよい。放射性セシウム、放射性ストロンチウム等を含有する放射性廃棄物あるいは汚染物例えば汚染土壌に接触させるには、例えば緑泥岩粉粒体例えば平均粒径が50~5,000μmを、水を混ぜた放射能汚染物スラリーに添加混合処理して放射能成分を吸着させた後、処理後の緑泥岩粉粒体を保管容器に収納して別所に移送保管する。あるいは、予め水に放射能汚染物を攪拌混合し、抽出された放射性成分を含む水溶液に対して、緑泥岩粉粒体を添加混合して水溶液中の放射性成分を吸着させ、沈降させて除染することもできる。また、粗砕した緑泥岩を300~500°Cで仮焼し、更に微粉砕してなる仮焼緑泥岩粉粒体を用いて、放射能汚染物に接触させて吸着除去することもできる。この仮焼緑泥岩粉粒体は、加熱処理によって同緑泥岩粉粒体中の細孔中の水分、揮発性物質等が完全に放出されて細孔がすべて開口するため、放射能成分を高効率で有効に吸着除去することができる。300メッシュ篩通過の緑泥岩粉粒体を使用して、セシウムCs及びカドミウムCdの吸着試験を行った。まず、Cs10ppm含有水溶液1000mlと、Cd10ppm含有水溶液1000mlを用意し、各々の水溶液に上記緑泥岩粉粒体100gずつを添加し各々6時間混合した。そして30分間静置後に孔径0.45μmのメンブランフィルターを用いて濾過し、得られた溶液についてCs及びCdの濃度を測定してCs及びCdの除去率を求めた。また、比較例として、活性炭粉粒体を使用して同様にしてセシウムCs及びカドミウムCdの吸着試験を行った。その結果、1Cs除去率は、上記緑泥岩粉粒体では96、活性炭粉粒体では48、2Cd除去率は、上記緑泥岩粉粒体では99、活性炭粉粒体では99であった。以上の結果からみて、本願に係る緑泥岩粉粒体は特にセシウムCsの吸着性能に優れていることが理解される。"